(57)【特許請求の範囲】
【請求項１】
軽焼酸化マグネシウムと、
不純物としてのマンガンをＭｎＯ換算で０．１〜０．９質量％含有する硫酸第一鉄と
を含むことを特徴とする不溶化剤。
【請求項２】
前記軽焼酸化マグネシウムを無水物換算で１５〜９０質量％及び前記硫酸第一鉄を５〜７０質量％含む、請求項１記載の不溶化剤。
【請求項３】
前記軽焼酸化マグネシウムのブレーン比表面積が６０００〜２００００ｃｍ２／ｇ、ＢＥＴ比表面積が５〜３０ｍ２／ｇであり、前記軽焼酸化マグネシウム中のＭｇＯ含有率が８０質量％以上、かつ、ＣａＯ含有率が３質量％以下である、請求項１又は２記載の不溶化剤。
【請求項４】
前記硫酸第一鉄中のＦｅＯ含有率が４１〜４７質量％、ＳＯ３含有率が４８〜５３質量％である、請求項１〜３の何れか１項記載の不溶化剤。
【請求項５】
請求項１〜４の何れか１項記載の不溶化剤を、土壌１ｍ３に対して２０〜２００ｋｇ添加し、混合することを含む、不溶化処理方法。
【請求項６】
前記不溶化処理前の土壌からのヒ素およびセレンから選択される少なくとも１種の溶出量が０．０１１〜０．５０ｍｇ／Ｌである、請求項５記載の不溶化処理方法。
【発明の詳細な説明】
【技術分野】
【０００１】
本発明は、ヒ素やセレン等の有害物質の溶出量が土壌溶出量基準を超過する汚染土壌や岩石等に対して添加し混合することで、有害物質の溶出量を土壌溶出量基準以下に低減することができる不溶化剤及び不溶化処理方法に関する。
【背景技術】
【０００２】
近年、道路・トンネル等の工事では、鉛、ヒ素、フッ素、セレン等を含有した土壌等が大量に発生するケースがある。全ての汚染土壌を掘削除去することは困難であることから、道路路体用盛土、河川築提等に有効利用されることがあり、ヒ素等で汚染された土壌を低コスト・短処理時間で不溶化できる固化材や不溶化剤が市販されている（例えば、特許文献１参照）。また、炭酸マグネシウム軽焼物に硫酸第一鉄のような水溶性硫酸塩を添加した不溶化剤では、ヒ素の不溶化効果が高くなることが知られている（例えば、特許文献２）。
【先行技術文献】
【特許文献】
【０００３】
【特許文献１】特開２０１２−１８４３８８号公報
【特許文献２】特開２０１３−３１７９５号公報
【発明の概要】
【発明が解決しようとする課題】
【０００４】
しかしながら、大量の汚染土壌等を不溶化処理する場合、従来の不溶化剤（例えば、特許文献１）を用いた場合では不溶化効果が十分ではないため、その結果として不溶化剤の添加量が多くなり、処理コストが高くなるケースがあった。
【０００５】
そこで、本発明は、従来の不溶化剤よりも更に砒素やセレンの不溶化効果が高い不溶化剤および不溶化処理方法を提供することを課題とする。
【課題を解決するための手段】
【０００６】
本発明者等は、上記課題を解決するために鋭意検討した結果、軽焼酸化マグネシウムを必須成分とする無機質粉末組成物に、特定量以上のマンガンを含む硫酸第一鉄を添加して得られた不溶化剤が、従来の不溶化剤よりもヒ素やセレンの不溶化効果がより高いことを見出し、本発明を完成するに至った。
【０００７】
即ち、本発明は、軽焼酸化マグネシウムと、マンガンをＭｎＯ換算で０．０５〜１質量％含有する硫酸第一鉄とを含むことを特徴とする不溶化剤を提供する。この不溶化剤によれば、低添加量でもヒ素やセレンの不溶化が可能である。
また、本発明は、前記不溶化剤を土壌１ｍ３に対して２０〜２００ｋｇ添加し、混合することを含む、不溶化処理方法を提供する。この不溶化処理方法によれば、ヒ素やセレン等で汚染された土壌からの有害物質の溶出量を低コストで効率的に土壌溶出量基準以下に低減することができる。
【発明の効果】
【０００８】
本発明によれば、ヒ素やセレン等で汚染された土壌からの有害物質の溶出量を低コストで効率的に土壌溶出量基準以下に低減することができる不溶化剤および不溶化処理方法を提供することができる。なお、環境庁告示１８号法によるヒ素およびセレンの土壌溶出量基準は０．０１ｍｇ／Ｌ以下である。
【発明を実施するための形態】
【０００９】
以下、本発明の不溶化剤並びに不溶化処理方法の好適な実施形態について詳細に説明する。
【００１０】
＜不溶化剤＞
本発明の不溶化剤は、軽焼酸化マグネシウムと、マンガンをＭｎＯ換算で０．０５〜１質量％含有する硫酸第一鉄とを含むことを特徴とする。
ここで軽焼酸化マグネシウムとは、水酸化マグネシウム（Ｍｇ（ＯＨ）２）やマグネサイト鉱石（ＭｇＣＯ３）を６００〜９００℃の低温で焼成することで得られる酸化マグネシウムを意味する。
【００１１】
不溶化剤中の軽焼酸化マグネシウムの含有率は無水物換算で１５〜９０質量％が好ましく、２０〜８５質量％がより好ましく、２５〜８０質量％がさらに好ましく、３０〜７５質量％が特に好ましい。軽焼酸化マグネシウムの含有率が１５質量％以上であれば、十分な強度発現性が得られるため好ましい。
【００１２】
工業的に生産されている硫酸第一鉄（ＦｅＳＯ４）は、主に、酸化チタン製造の際に副生する再結晶品を精製することにより得られたり、製鉄・鋼板工場の鉄板・鋼板酸洗廃液を中和加熱の後、放冷脱水することにより得られるため、ニッケル、クロム、マンガン、銅等の不純物を含んでいる場合がある。本発明では、特定量以上のマンガンを含む硫酸第一鉄を使用する。
【００１３】
不溶化剤中の硫酸第一鉄の含有率は５〜７０質量％が好ましく、１０〜６５質量％がより好ましく、１５〜６０質量％がさらに好ましく、２０〜５０質量％が特に好ましい。
硫酸第一鉄の含有率が５質量％以上であれば、ヒ素やセレンの不溶化が容易になるため好ましい。また、硫酸第一鉄の含有量が７０質量％以下であれば、強度発現性が低下することもなく好ましい。
【００１４】
硫酸第一鉄中のマンガンの含有率は、ＭｎＯ換算で０．０５〜１質量％であり、好ましくは０．０５〜１．００質量％であり、より好ましくは０．１〜０．９質量％であり、さらに好ましくは０．１５〜０．８質量％であり、特に好ましくは０．２〜０．７％質量％である。硫酸第一鉄中のマンガン含有量がＭｎＯ換算で０．０５質量％未満ではヒ素やセレンの不溶化効果が発揮されないため、好ましくない。
【００１５】
硫酸第一鉄中のＦｅＯの含有率は４１〜４７質量％が好ましく、４２〜４６．５質量％がより好ましく、４３〜４６．３質量％がさらに好ましい。硫酸第一鉄中のＳＯ３の含有率は４８〜５３質量％が好ましく、４８．５〜５２．５質量％がより好ましく、４９〜５２質量％がさらに好ましい。
【００１６】
なお、硫酸第一鉄中のマンガンの含有率、ＦｅＯの含有率およびＳＯ３の含有率は、以下の方法により測定することができる。硫酸第一鉄を塩酸で溶解および残渣がある場合は炭酸ナトリウムとほう素の合剤にてアルカリ溶融して、定量用の溶液を調製する。この調製した溶液を用いて、ＦｅＯ含有率は吸光光度計（日立社製、Ｕ−２８００Ａ）を用い、ＳＯ３含有率は重量法（硫酸バリウム沈殿生成）を用い、ＭｎＯ含有率は原子吸光分光光度計（島津製作所製、ＡＡ−６３００）またはＩＣＰ（日立社製、Ｚ−５０００またはＺ−２７１０）を用いて、それぞれ測定する。
【００１７】
軽焼酸化マグネシウムは市販の軽焼酸化マグネシウムであれば十分に使用することができるが、その酸化マグネシウムは水和活性が高いことが好ましい。例えば、そのブレーン比表面積やＢＥＴ比表面積が大きい軽焼酸化マグネシウムがより好ましい。
【００１８】
軽焼酸化マグネシウムのブレーン比表面積は、６０００〜２００００ｃｍ２／ｇであることが好ましく、７０００〜２００００ｃｍ２／ｇであることがより好ましく、８０００〜２００００ｃｍ２／ｇであることがさらに好ましい。ブレーン比表面積が６０００ｃｍ２／ｇ以上であれば、軽焼酸化マグネシウム組成物の水和活性が高くなり、不溶化効果や固化性能が十分であるため好ましい。ブレーン比表面積が２００００ｍ2／ｇ以下であれば、粉体やスラリーの流動性が増加し、不溶化剤の発塵性や施工性等が良くなるため好ましい。軽焼酸化マグネシウムのＢＥＴ比表面積は、５〜３０ｍ２／ｇであることが好ましく、７〜３０ｍ２／ｇであることがより好ましく、８〜３０ｍ２／ｇであることがさらに好ましい。ＢＥＴ比表面積が５ｍ２／ｇ以上であれば、軽焼酸化マグネシウム組成物の水和活性が高くなり、不溶化効果や固化性能が十分であるため好ましい。ＢＥＴ比表面積が３０ｍ２／ｇ以内であれば、粉体やスラリーの流動性が増加するため好ましい。
【００１９】
軽焼酸化マグネシウム中のＭｇＯ含有率は８０質量％以上、かつＣａＯ含有率は３質量％以下であることが好ましい。軽焼酸化マグネシウム中のＭｇＯ含有率は８５質量％以上がより好ましく、９０質量％以上がさらに好ましく、９５質量％以上が特に好ましい。ＭｇＯ含有率が８０質量％以上であれば、処理土の周辺環境（地下水等）のｐＨ緩衝能が低下する恐れがなく、また不溶化性能が低下する恐れがないため好ましい。
また、軽焼酸化マグネシウム中のＣａＯ含有率は２質量％以下がより好ましく、１質量％以下が特に好ましい。ＣａＯ含有率が３質量％以内であれば、処理土の周辺環境（地下水等）のｐＨがアルカリ性になる恐れがなく、または不溶化性能が低下する恐れがないため好ましい。
【００２０】
軽焼酸化マグネシウム中のＭｇＯ含有率およびＣａＯ含有率は、ＪＩＳ  Ｍ  ８８５３：１９９８「セラミックス用アルミノけい酸塩質原料の化学分析方法」を参考にして測定することができる。
【００２１】
硫酸第一鉄は市販の硫酸第一鉄であれば十分に使用することができ、粉末状または液状のどちらでも良いが、好ましくは粉末状が良い。また、硫酸第一鉄は無水和物、１水和物または７水和物のいずれであっても良い。
【００２２】
本発明の不溶化剤は、軽焼酸化マグネシウムと、硫酸第一鉄とを混合することにより製造することができる。混合する方法は特に限定されないが、例えばリボンミキサー、ナウターミキサー、ドラムブレンダー、ロッキングミキサー等の装置を用いて混合することができる。
【００２３】
本発明の不溶化剤には、汚染土壌の性状に応じて、また本来の不溶化性能を損なわない範囲で、石灰石粉、珪石粉、硫酸アルミニウム、ハイドロタルサイト、ハイドロカルマイト、炭酸マグネシウム、セピオライト、キレート、鉄粉、塩化第一鉄、パーライト，廃瓦などの各種添加剤を任意に添加、混合することができる。なお、各種添加剤の添加、混合については、事前の室内配合試験の結果および／又は現地混合機を使用した配合試験の結果によって決定するのが好ましい。
【００２４】
＜不溶化処理方法＞
本発明の不溶化処理方法は、上記不溶化剤を、土壌１ｍ３に対して２０〜２００ｋｇ添加し、混合して、土壌中の有害物質を不溶化することを含む。
【００２５】
処理対象土壌に含まれる有害物質は、鉛、六価クロム、水銀、カドミウム、ヒ素、セレン、フッ素およびホウ素からなる群より選ばれる少なくとも１種の物質である。本発明の不溶化剤は、処理対象土壌に含まれるヒ素およびセレンから選択される少なくとも１種を不溶化する効果に優れ、処理対象土壌からのヒ素およびセレンから選択される少なくとも１種の溶出量を、低コストで効率的に土壌溶出量基準以下まで低減することができる。
【００２６】
本発明の不溶化処理方法において、不溶化剤の添加対象となる土壌は、ヒ素およびセレンから選択される少なくとも１種の溶出量が０．０１１〜０．５０ｍｇ／Ｌである。
本発明の不溶化処理方法において、不溶化剤の添加対象となる土壌は、ヒ素の溶出量が０．０１１〜０．５０ｍｇ／Ｌである汚染土壌が好ましく、ヒ素の溶出量が０．０１１〜０．４０ｍｇ／Ｌであることがより好ましく、０．０１１〜０．３５ｍｇ／Ｌであることがさらに好ましく、０．０１１〜０．３０ｍｇ／Ｌであることが特に好ましい。
また、不溶化剤の添加対象となる土壌は、セレンの溶出量が０．０１１〜０．５０ｍｇ／Ｌである汚染土壌が好ましく、セレンの溶出量が０．０１１〜０．０４０ｍｇ／Ｌであることがより好ましく、０．０１１〜０．０３５ｍｇ／Ｌであることがさらに好ましく、０．０１１〜０．０３０ｍｇ／Ｌであることが特に好ましい。
また、不溶化剤の添加対象となる土壌は、ヒ素及びセレンの合計溶出量が０．０１１〜０．５０ｍｇ／Ｌである汚染土壌がさらに好ましい。
【００２７】
本発明の不溶化処理方法における不溶化剤の添加量は、処理対象の土壌の種類や汚染度合によって選定されるが、土壌１ｍ３に対して２０〜２００ｋｇ添加すれば十分な不溶化効果が得られる。不溶化剤の添加量は、より好ましくは２０〜１５０ｋｇ／ｍ３、さらに好ましくは２０〜１００ｋｇ／ｍ３、特に好ましくは２０〜７５ｋｇ／ｍ３である。不溶化剤の添加量が２０ｋｇ／ｍ３以上であれば、不溶化剤と土壌との混合が十分にできるので好ましい。一方、不溶化剤の添加量が２００ｋｇ／ｍ３以内であれば、処理コストの点で経済的であり好ましい。なお、不溶化剤の添加量は、事前の室内配合試験の結果および／又は現地混合機を使用した配合試験の結果によって決定するのが好ましい。
【００２８】
また、不溶化剤を土壌に添加する方法としては、粉体上の不溶化剤をそのまま土壌に添加するか、不溶化剤と水とを混合してスラリーの状態にして、土壌に添加する方法が挙げられる。不溶化剤と土壌との混合は、バックホウ、ミキシングバケット装着バックホウ、スタビライザー、自走式土質改良機、定置式ミキサー、トレンチャー型撹拌混合機、深層混合処理機、パワーブレンダー等のプラント混合に通常使用される装置を用いて混合することができる。
【実施例】
【００２９】
以下に、実施例および比較例を挙げて本発明を詳細に説明するが、本発明はこれらの例に限定されるものではない。
【００３０】
１．使用材料
軽焼酸化マグネシウムとしては宇部マテリアルズ(株)製の軽焼酸化マグネシウムを用いた。硫酸第一鉄としては酸化マンガン含有量が異なる硫酸第一鉄（いずれも市販品）を使用した。
【００３１】
[軽焼酸化マグネシウムの化学組成]
使用した軽焼酸化マグネシウムの化学組成を表１に示す。軽焼酸化マグネシウムの化学組成、強熱減量（Ig.loss）および酸不溶残分（insol.）は、ＪＩＳ Ｍ ８８５３：１９９８「セラミックス用アルミノけい酸塩質原料の化学分析方法」に準拠して測定した。なお、表中の単位は質量％である。
【００３２】
【表１】
0006323498.tif 000002
【００３３】
[酸化マグネシウムのブレーン比表面積]
使用した軽焼酸化マグネシウムのブレーン比表面積は、ＪＩＳ  Ｒ  ５２０１：１９９７「セメントの物理試験方法」に従い、ブレーン空気透過装置を用いて測定した。その結果を表２に示す。
[軽焼酸化マグネシウムのＢＥＴ比表面積]
前記軽焼酸化マグネシウムのＢＥＴ比表面積は、高精度ガス吸着装置（日本ベル社製、ＢＥＬＳＯＲＰ−ｍｉｎｉ）を用いて、定容量型ガス吸着法にて測定した。その結果を表２に示す。
[軽焼酸化マグネシウムの密度]
使用した軽焼酸化マグネシウムの密度は、ＪＩＳ  Ｒ  ５２０１：１９９７「セメントの物理試験方法」に従い、ルシャテリエフラスコを用いて測定した。その結果を表２に示す。
【００３４】
【表２】
0006323498.tif 000003
【００３５】
[硫酸第一鉄の化学組成]
使用した硫酸第一鉄の化学組成を表３に示す。硫酸第一鉄の化学組成は、塩酸で溶解および残渣がある場合は炭酸ナトリウムとほう素の合剤にてアルカリ溶融して調製した溶液を用いて、ＦｅＯは吸光光度計（日立社製，Ｕ−２８００Ａ）を用い、ＳＯ３は重量法（硫酸バリウム沈殿生成）を用い、ＭｎＯは原子吸光分光光度計（島津製作所製，ＡＡ−６３００）またはＩＣＰ（日立社製，Ｚ−５０００またはＺ−２７１０）を用いて、それぞれ測定した。
【００３６】
【表３】
0006323498.tif 000004
【００３７】
[試料土]
試料土としては、山口県で採取した土を使用した。試料土の性状を表４に示す。含水比はＪＩＳ  Ａ  １２０３「土の含水比試験方法」に準拠して測定した。湿潤密度は、直径５ｃｍ、高さ１０ｃｍの型枠に試料土を充填し、充填された試料土の質量と型枠の容積から求めた。また、ｐＨは環境庁告示１８号法の検液を用いて測定し、粒度はＪＩＳ  Ａ  １２０４「土の粒度試験方法」に準拠して測定した。
【００３８】
【表４】
0006323498.tif 000005
【００３９】
[模擬汚染土]
前記試料土Ａに砒酸水素二ナトリウム七水和物（Ｎａ２ＨＡｓＯ４・７Ｈ２Ｏ、和光純薬工業(株)製）水溶液を所定量添加し、ソイルミキサーで低速で２．５分間練り混ぜ、容器やパドルに付着した土を掻き落とし、さらに低速で２．５分間練り混ぜた後、ポリエチレン袋で密封した状態で１日間養生することによりヒ素の模擬汚染土壌Ａを作製した。
前記試料土Ｂにセレン酸ナトリウム（Ｎａ２ＳｅＯ４、和光純薬工業（株）製）水溶液に硫酸（Ｈ２ＳＯ４、和光純薬工業（株））を添加した水溶液を所定量添加し、ソイルミキサーで低速で２．５分間練り混ぜ、容器やパドルに付着した土を掻き落とし、さらに低速で２．５分間練り混ぜた後、ポリエチレン袋で密封した状態で７日間養生することによりセレンの模擬汚染土Ｂを作製した。
模擬汚染土ＡおよびＢの性状を表５および表６に示す。含水比はＪＩＳ  Ａ  １２０３「土の含水比試験方法」に準拠して測定した。湿潤密度は、直径５ｃｍ、高さ１０ｃｍの型枠に試料土を充填し、充填された試料土の質量と型枠の容積から求めた。また、ｐＨは環境庁告示１８号法の検液を用いて測定し、粒度はＪＩＳ  Ａ  １２０４「土の粒度試験方法」に準拠して測定した。ヒ素含有量および溶出量は、環境庁告示１９号法および環境庁告示１８号法にて試料を調製し、測定はＪＩＳ  Ｋ  ０１０２「工場排水試験方法」に準拠して行った。
【００４０】
【表５】
0006323498.tif 000006
【００４１】
【表６】
0006323498.tif 000007
【００４２】
２．試験方法
[不溶化剤の種類]
軽焼酸化マグネシウムと各種硫酸第一鉄とを各比率にて混合して、４種類の不溶化剤（Ａ〜Ｄ）を調製した。不溶化剤の種類と材料構成割合を表７に示す。
【００４３】
【表７】
0006323498.tif 000008
【００４４】
[ヒ素の不溶化試験]
各種不溶化剤を前記ヒ素の模擬汚染土Ａに３０ｋｇ／ｍ３添加し、ソイルミキサーにて低速で１．５分間練り混ぜた後、容器やパドルに付着した土を掻き落とし、さらに低速で１．５分間練り混ぜることにより、不溶化処理を行った。このようにして得られた処理土は、ポリエチレン袋で密封した状態で、２０℃、１日間養生した後、環境庁告示１８号法に準拠して検液を作製した。その検液の重金属濃度をＪＩＳ  Ｋ  ０１０２「工場排水試験方法」に準拠して測定した。
【００４５】
[セレンの不溶化試験]
各種不溶化剤を前記セレン模擬汚染土Ｂに３０ｋｇ／ｍ３添加し、ソイルミキサーにて低速で１．５分間練り混ぜた後、容器やパドルに付着した土を掻き落とし、さらに低速で１．５分間練り混ぜることにより、不溶化処理を行った。このようにして得られた処理土は、ポリエチレン袋で密封した状態で、２０℃、７日間養生した後、環境庁告示１８号法に準拠して検液を作製した。その検液の重金属濃度をＪＩＳ  Ｋ  ０１０２「工場排水試験方法」に準拠して測定した。
【００４６】
３．試験結果
［ヒ素の溶出試験結果］
前記ヒ素模擬汚染土Ａに各種不溶化剤で処理した不溶化処理土からのヒ素溶出量を測定した結果を表８に示す。なお、不溶化処理後、ヒ素溶出量が環境庁告示１８号法によるヒ素の土壌溶出量基準０．０１０ｍｇ／Ｌ以下にまで低減した場合は○と、０．０１０ｍｇ／Ｌ以下にまで低減しなかった場合は×と判定した。
【００４７】
【表８】
0006323498.tif 000009
【００４８】
[セレンの溶出試験結果]
前記セレン模擬汚染土Ｂに各種不溶化剤で処理した不溶化処理土からのセレン溶出量を測定した結果を表９に示す。なお、不溶化処理後、セレン溶出量が環境庁告示１８号法によるヒ素の土壌溶出量基準０．０１０ｍｇ／Ｌ以下にまで低減した場合は○と、０．０１０ｍｇ／Ｌ以下にまで低減しなかった場合は×と判定した。
【００４９】
【表９】
0006323498.tif 000010
【００５０】
表８に示すように、本発明の軽焼酸化マグネシウムとマンガンをＭｎＯ換算で０．０５〜１質量％含有する硫酸第一鉄とを含む不溶化剤ＢおよびＣ（実施例１および２）は、軽焼酸化マグネシウム単独の不溶化剤Ａ（参考例２）やマンガン含有量の少ない硫酸第一鉄を含む不溶化剤Ｄ（比較例１）に比べ、不溶化効果が高く、不溶化処理後のヒ素溶出量が土壌溶出量基準（０．０１ｍｇ／Ｌ）以下になっていることがわかる。
【００５１】
表９に示すように、本発明の軽焼酸化マグネシウムとマンガンをＭｎＯ換算で０．０５〜１質量％含有する硫酸第一鉄とを含む不溶化剤ＢおよびＣ（実施例１および２）は、マンガン含有量の少ない硫酸第一鉄を含む不溶化剤Ｄ（比較例１）に比べ、不溶化効果が高く、不溶化処理後のセレン溶出量が土壌溶出量基準（０．０１ｍｇ／Ｌ）以下になっていることがわかる。
【００５２】
このように、従来の不溶化剤（不溶化剤Ａ、不溶化剤Ｄ）では３０ｋｇ／ｍ３添加ではヒ素やセレンの溶出量を土壌溶出量基準にまで低減することができず、土壌溶出量基準を満たすためには不溶化剤添加量を増やすことになり、結果として処理コストが高くなる。一方、本発明の不溶化剤では３０ｋｇ／ｍ３の添加量でヒ素の溶出量を土壌溶出量基準にまで低減することができ、低コストで効率的に不溶化処理を行うことができる。